또한 , 합금 B 2 에 관한 조건 17 및 18 은 부분 전환 열처리 에서 달성 된 열처리 온도 가 본 발명 에 따른 범위 의 온도 이상 인 비 교예 이 다 . 이 경우 , 시효 석출 이 가 열부 에서 단기간 내 에 복원 완결 즉시 진행 되 었 으며 , 이것 에 의해 가 열부 의 내력 은 원치 않 게 증가 하 였 다 . 이 현상 의 결과 로서 , 실온 에서 비 가 열부 의 인장 강도 와 실온 에서 가 열부 의 내력 사이 의 차이 는 부분 전환 열처리 를 통하 여 20 MPa 미만 으로 증가 할 뿐 이 었 다 . 따라서 , 성형 성 평가 시험 에서 얻 어 진 LDR 값 을 부분 전환 열처리 없이 얻 어 진 LDR 값 과 비교 할 수 있 을 뿐 이 었었 다 . 따라서 이 경우 성형 성 이 실질 적 으로 향상 되 지 않 은 것 을 확인 하 였 다 . 또한 , 이 도달 한 열처리 온도 에서 가열 에 의해 입계 석출 이 유도 되 어 , 굽 힘 성 이 크 게 저하 되 어 , 성형품 의 굽 힘 이 수행 될 수 없 다는 것 을 확인 하 였 다 . 또한 , 가 열부 의 성형 - 후 인공 시효 에 의한 내력 의 증가 는 20 MPa 미만 일 뿐 이 었 다 . 따라서 , 차체 패널 에 필요 한 강도 를 확보 하 는 것 이 불 가능 하 다는 것 을 확인 하 였 다 .